(57)【要約】【課題】光の遮断性が高く、また、耐熱性、耐光性、及び耐湿熱性に優れ、簡単な構造で広い面積にも適用することができる光カットフィルターを提供することを課題とする。【解決手段】基材の少なくとも片面に、該基材に直接結合するグラフトポリマーとアニオン性染料とを含んでなる光吸収層を備え、前記グラフトポリマーがイオン性基を有し、且つ、前記アニオン性染料が会合状態を形成していることを特徴とする光カットフィルター。【選択図】なし【特許請求の範囲】
【請求項１】
基材の少なくとも片面に、該基材に直接結合するグラフトポリマーとアニオン性染料とを含んでなる光吸収層を備え、
前記グラフトポリマーがイオン性基を有し、且つ、前記アニオン性染料が会合状態を形成していることを特徴とする光カットフィルター。
【請求項２】
前記会合状態を形成しているアニオン性染料の吸収極大が、溶液状態の吸収極大よりも３０ｎｍ以上長波長側に存在することを特徴とする請求項１に記載の光カットフィルター。
【請求項３】
前記アニオン性染料が２つ以上のアニオン性基を有することを特徴とする請求項１又は請求項２に記載の光カットフィルター。
【請求項４】
前記グラフトポリマーが有するイオン性基が正の電荷を有するイオン性基であることを特徴とする請求項１乃至請求項３のいずれか１項に記載の光カットフィルター。
【請求項５】
７５０〜１１００ｎｍの範囲に吸収極大を有する請求項１乃至請求項４のいずれか１項に記載の光カットフィルター。
【発明の詳細な説明】
【技術分野】
【０００１】
本発明は、光カットフィルター、より具体的には、可視光線領域における透過性が確保でき、かつ、赤外線の遮断性が高く、耐久性に優れる赤外線カットフィルターに関する。
【背景技術】
【０００２】
光カットフィルターとしては、赤外線カットフィルターや、紫外線カットフィルター等が知られている。
具体的には、窓ガラスなどの熱線吸収フィルターや、ビデオカメラ視感度補正用フィルターなどに有用な赤外線吸収フィルターとしては、以下のような種々の技術が提案されている。例えば、特許文献１には、燐酸系ガラスに、銅や鉄などの金属イオンを含有したフィルターが、また、特許文献２には、共重合体中に銅イオンを含有するアクリル系樹脂フィルターが、更に、特許文献３には、バインダー樹脂に色素を分散した構成のフィルターが、それぞれ開示されている。
【０００３】
これらはある程度の赤外線吸収能を有するが、例えば、燐酸系ガラスやアクリル樹脂に、銅や鉄などの金属イオンを含有させたものは、赤外線吸収性は非常に良好であるが、可視領域の光の一部も大きく吸収してしまい、透過色が変色するため、用途が限定される。また、樹脂中に色素を分散した赤外線吸収層は、樹脂中における面積方向のみならず、厚み方向に対しても色素を均一分散する必要があるが、それが困難であり、また、吸収性向上のため複数の色素を組合せたり、大量に樹脂中に含有させる場合には、可視領域における吸収が生じやすく、また、基材となる樹脂の物性にも影響を与える可能性がでてくる。特に、耐光性や耐熱性を有する赤外線吸収層が得られることから、色素が層中で会合状態を形成していることが好ましいが、色素がバインダー樹脂に溶解が生じたり、また、色素の分散が困難であり製造が困難であるなどの問題を有する。
【０００４】
更に、均一な厚みを有する赤外線吸収層を形成するため、ガラス板などに金属を蒸着させる方法も適用されているが、装置の規模が大きくなり、更に、広い面積の部材を製造するのが困難であるという問題を有していた。
また、軽量化、製造の簡易化に加えて、簡単な構造で、広い面積に適用できることも要望されている。
【特許文献１】特開昭６２−１５３１４４号公報
【特許文献２】特開平６−３２４２１３号公報
【特許文献３】特開昭６０−４３６０５号公報
【発明の開示】
【発明が解決しようとする課題】
【０００５】
本発明は、前記従来における諸問題を解決し、以下の目的を達成することを課題とする。
即ち、本発明の目的は、光の遮断性が高く、また、耐熱性、耐光性、及び耐湿熱性に優れ、簡単な構造で広い面積にも適用することができる光カットフィルターを提供することにある。
【課題を解決するための手段】
【０００６】
本発明者らは、鋭意検討した結果、以下の手段により、上記課題が解決されることを見出した。
【０００７】
即ち、本発明は、基材の少なくとも片面に、該基材に直接結合するグラフトポリマーとアニオン性染料とを含んでなる光吸収層を備え、前記グラフトポリマーがイオン性基を有し、且つ、前記アニオン性染料が会合状態を形成していることを特徴とする光カットフィルターである。
また、前記会合状態を形成しているアニオン性染料の吸収極大が、溶液状態の吸収極大よりも３０ｎｍ以上長波長側に存在することが好ましい。
更に、前記アニオン性染料が２つ以上のアニオン性基を有することが好ましい。
加えて、前記グラフトポリマーが有するイオン性基が正の電荷を有するイオン性基であることが好ましい。
特に、７５０〜１１００ｎｍの範囲に吸収極大を有する赤外線カットフィルターであることが好ましい態様である。
【０００８】
本発明は、基材に直接結合したグラフトポリマーからなる層中に、会合状態のアニオン性染料が含まれる構成を有する。特に、アニオン性染料がグラフトポリマーのイオン性基とイオン対を形成する場合には、グラフトポリマーからなる層中にアニオン性染料が高密度で均一に吸着する。このため、その面積に係わらず色素（アニオン性染料）の吸着量が均一となり、優れた光吸収能（光遮断能）を発現し得る。更に、アニオン性染料が光吸収層中で会合状態を形成しているため、耐光性、耐熱性、耐湿熱性に優れ、また、グラフトポリマーと染料とがイオン的に強固に吸着しているため、従来の層に比較し、薄層であっても、高い光遮断能が発現するものと推定される。
なお、本発明における光吸収層の存在は、その赤外域の吸収スペクトルにおいて、３以上の吸光度を示すことからその存在と有効性とを確認することができる。
【発明の効果】
【０００９】
本発明によれば、光の遮断性が高く、また、耐熱性、耐光性、及び耐湿熱性に優れ、簡単な構造で広い面積にも適用することができる光カットフィルターを提供することができる。
【発明を実施するための最良の形態】
【００１０】
以下、本発明を詳細に説明する。
本発明の光カットフィルターは、基材の少なくとも片面に、該基材に直接結合するグラフトポリマーとアニオン性染料とを含んでなる光吸収層を備え、前記グラフトポリマーがイオン性基を有し、且つ、前記アニオン性染料が会合状態を形成していることを特徴とする。
以下、本発明の光カットフィルターを構成する各部材について説明する。
【００１１】
〔基材〕
本発明において使用される基材としては、寸度的に安定な板状物であり、必要な可撓性、強度、耐久性等を満たせばいずれのものも使用できるが、光カットフィルターの使用目的により適宜選択されることが好ましい。
即ち、窓ガラス、ディスプレイケース、レンズなどに要する場合には、視認性を確保し、透過光の色調を変更させないことが重要になるため、基材自体も光透過性に優れ、可視光領域に吸収のないものを選択することが好ましい。また、本発明の光カットフィルターが赤外線カットフィルターである場合、明るさを確保して赤外線による熱のみを遮断しようとする場合には、ある程度可視光領域に吸収を有するものでもよく、また、顔料や繊維のような光透過性を有しない材料を併用したものであってもよい。
【００１２】
可視光の光透過性を必要とする透明基材を選択する場合には、例えば、ガラス、プラスチックフィルム（例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール、ポリメチルメタクリレート、ポリジエチレングリコールビスアリルカーボネート等の樹脂からなるフィルム）等が挙げられ、中でも、プラスチックフィルム（樹脂フィルム）が好適である。
【００１３】
また、本発明における基材としては、樹脂からなる表面を有する基材を用いることもできる。このような基材としては、具体的には、樹脂フィルム、表面に樹脂が被覆されているガラスなどの透明無機基材、表面層が樹脂層からなる複合材のいずれも好適である。
表面に樹脂が被覆されている基材としては、表面に樹脂フィルムが貼着された積層板、プライマー処理された基材、ハードコート処理された基材などが代表例として挙げられる。また、表面層が樹脂層からなる複合材としては、裏面に接着剤層が設けられた樹脂シール材、ガラスと樹脂との積層体である合わせガラスなどが代表例として挙げられる。
【００１４】
本発明の光カットフィルターを使用する場合、視認性を必要とする窓ガラスやビデオカメラ、カメラなどの光学機械の視感度補正用フィルターに適用する場合は、形成する表面凹凸性状を制御するため表面平滑性の透明基材を用いることが好ましいが、アニオン性染料の単位面積当たりの吸着量をより向上させるためには、基材の表面積を増加させてより多くのイオン性基の導入を図る目的で、基材表面を予め粗面化することも可能である。
基材を粗面化する方法としては、基材の材質に適合する公知の方法を選択することができる。具体的には、例えば、基材が樹脂フィルムの場合には、グロー放電処理、スパッタリング、サンドブラスト研磨法、バフ研磨法、粒子付着法、粒子塗布法等が挙げられる。また、基材がガラス板などの無機材料の場合には、機械的に粗面化する方法が適用できる。機械的方法としては、ボール研磨法、ブラシ研磨法、ブラスト研磨法、バフ研磨法などの公知の方法を用いることができる。
【００１５】
〔光吸収層〕
本発明の光カットフィルターは、前述の基材に直接結合するグラフトポリマーとアニオン性染料を含む光吸収層を有する。
以下、この光吸収層を構成するグラフトポリマー及びアニオン性染料について説明する。
【００１６】
（基材に直接結合するグラフトポリマー）
本発明において、基材にグラフトポリマーが結合している状態を形成する方法としては、公知の方法を適用すればよく、具体的には、例えば、日本ゴム協会誌，第65巻，604，1992年，杉井新治著，「マクロモノマーによる表面改質と接着」の記載を参考にすることができる。
その他、以下に述べる表面グラフト重合法と呼ばれる方法を適用することもできる。
【００１７】
（表面グラフト重合法）
本発明におけるグラフトポリマーは、表面グラフト重合法により形成されたものであることが好ましい。
表面グラフト重合法とは、一般に、固体表面を形成する高分子化合物鎖上に活性種を与え、この活性種を起点として別の単量体を更に重合させ、グラフト（接ぎ木）重合体を合成する方法である。
【００１８】
本発明を実現するための表面グラフト重合法としては、文献記載の公知の方法をいずれも使用することができる。例えば、新高分子実験学１０、高分子学会編、１９９４年、共立出版（株）発行、ｐ１３５には、表面グラフト重合法として、光グラフト重合法、プラズマ照射グラフト重合法が記載されている。また、吸着技術便覧、ＮＴＳ（株）、竹内監修、１９９９．２発行、ｐ２０３，ｐ６９５には、γ線、電子線などの放射線照射グラフト重合法が記載されている。
光グラフト重合法の具体的方法としては、特開昭６３−９２６５８号公報、特開平１０−２９６８９５号公報、及び特開平１１−１１９４１３号公報に記載の方法を使用することができる。
【００１９】
プラズマ照射グラフト重合法、放射線照射グラフト重合法としては、上記記載の文献、及びY.Ikada et al，Macromolecules vol.19,page 1804（1986)などの記載の方法を使用することができる。具体的には、ＰＥＴなどの高分子表面をプラズマ若しくは電子線にて処理し、表面にラジカルを発生させ、その後、その活性表面とモノマーとを反応させることによりグラフトポリマーを得ることができる。
光グラフト重合法としては、上記記載の文献の他に、特開昭５３−１７４０７号公報（関西ペイント）や、特開２０００−２１２３１３号公報（大日本インキ）記載のように、フィルム基材の表面に光重合性組成物を塗布し、その後、ラジカル重合化合物を接触させ光を照射する方法を用いてもよく、この方法によりグラフトポリマーを得てもよい。
【００２０】
また、基材上にグラフトポリマーが結合している状態を形成する手段としては、これらの他、高分子化合物鎖の末端に、トリアルコキシシリル基、イソシアネート基、アミノ基、水酸基、カルボキシル基などの反応性官能基を付与し、これと基材表面官能基とのカップリング反応により、高分子化合物鎖と基材との結合する方法を用いることもできる。
【００２１】
本発明において、基材に直接結合するグラフトポリマーを得る方法として、表面グラフト重合法を用いる場合の具体的な方法について説明する。
本発明では、基材表面にイオン性基を有する重合性化合物を接触させ、エネルギーを付与することで、該基材表面に活性点を発生させて、この活性点と重合性化合物の重合性基とが反応し、表面グラフト重合反応が引き起こされる。
これら重合性化合物の基材表面への接触は、該重合性化合物を含有する液状組成物中に基材を浸漬することで行ってもよいが、取り扱い性や製造効率の観点からは、該重合性化合物を含有する液状組成物を基材表面に塗布することで行われることが好ましい。
また、エネルギーの付与方法としては、例えば、加熱や、輻射線照射を用いることができる。具体的には、例えば、ＵＶランプ、可視光線などによる光照射、ホットプレートなどでの加熱等が可能である。
【００２２】
本発明におけるグラフトポリマーを得るための重合性化合物は、イオン性基を有していればよく、モノマー、マクロマー、重合性基を有するポリマーのいずれの態様でも構わないが、重合性の観点から、イオン性基を有するモノマー（以下、適宜、イオン性モノマーと称する。）であることが特に好ましい。
本発明に用いられるイオン性モノマーとしては、アンモニウム、ホスホニウムなどの正の荷電を有するモノマー、又は、スルホン酸基、カルボキシル基、リン酸基、ホスホン酸基などの負の荷電を有するか負の荷電に解離しうる酸性基を有するモノマーが挙げられるが、アニオン性染料との相互作用形成性の観点から、正の荷電を有するイオン性基を有するモノマー（正の荷電を有するモノマー）が好ましい。
【００２３】
本発明において特に有用なイオン性モノマーの具体例としては、次のモノマーを挙げることができる。
例えば、（メタ）アクリル酸若しくはそのアルカリ金属塩及びアミン塩、イタコン酸若しくはそのアルカリ金属塩及びアミン酸塩、アリルアミン若しくはそのハロゲン化水素酸塩、３−ビニルプロピオン酸若しくはそのアルカリ金属塩及びアミン塩、ビニルスルホン酸若しくはそのアルカリ金属塩及びアミン塩、２−スルホエチレン（メタ）アクリレート、３−スルホプロピレン（メタ）アクリレート若しくはそのアルカリ金属塩及びアミン塩、２−アクリルアミド−２−メチルプロパンスルホン酸若しくはそのアルカリ金属塩及びアミン塩、アシッドホスホオキシポリオキシエチレングリコールモノ（メタ）アクリレート若しくはそれらの塩、２−ジメチルアミノエチル（メタ）アクリレート若しくはそのハロゲン化水素酸塩、３−トリメチルアンモニウムプロピル（メタ）アクリレート、３−トリメチルアンモニウムプロピル（メタ）アクリルアミド、Ｎ，Ｎ，Ｎ−トリメチル−Ｎ−（２−ヒドロキシ−３−メタクリロイルオキシプロピル）アンモニウムクロライド、２−アクリロキシエチルトリメチルアンモニウムクロリド、（３−アクリロアミドプロピル）トリメチルアンモニウムクロリドなどを使用することができる。
これらのイオン性モノマーは、一種単独で用いてもよいし、２種以上を併用してもよい。
【００２４】
なお、これらのイオン性モノマーの中でも、アニオン性染料との相互作用形成性の観点から、３−トリメチルアンモニウムプロピル（メタ）アクリルアミド、Ｎ，Ｎ，Ｎ−トリメチル−Ｎ−（２−ヒドロキシ−３−メタクリロイルオキシプロピル）アンモニウムクロライド、２−アクリロキシエチルトリメチルアンモニウムクロリド、（３−アクリロアミドプロピル）トリメチルアンモニウムクロリド等が好ましい。
【００２５】
（アニオン性染料）
次に、本発明における光吸収層に用いられるアニオン性染料について説明する。
ここで、本発明におけるアニオン性染料とは、スルホン基やカルボキシル基などのアニオン性基を有する染料であり、前述のグラフトポリマーからなる層中において、会合状態を形成していることを要する。そのため、会合状態（会合体）を形成しうるアニオン性染料が用いられる。
本発明におけるアニオン性染料は、グラフトポリマーとの相互作用形成性の観点から、アニオン性基を２つ以上有することが好ましく、３つ以上有することがより好ましい。
このようにアニオン性染料が複数のアニオン性基を有する場合、熱安定性がより高くなるため、好ましい。
【００２６】
会合状態の染料は、いわゆるＪバンドを形成するため、シャープな吸収スペクトルピークを示す。染料の会合とＪバンドについては、例えば、Photographic Science and Engineering Vol 18,No 323-335(1974)に詳細が記載されている。
Ｊ会合状態の染料の吸収極大は、溶液状態の染料の吸収極大よりも長波側に移動する。従って、本発明における光吸収層に含まれる染料が会合状態であるか、非会合状態であるかは、吸収極大を測定することで容易に判断できる。
【００２７】
本発明においては、溶液状態の染料の吸収極大より３０ｎｍ以上長波長側に移動している状態を会合状態とした。会合状態の染料では、吸収極大の移動が３０ｎｍ以上であることが好ましく、４０ｎｍ以上であることが更に好ましく、４５ｎｍ以上であることが最も好ましい。染料には、水に溶解するだけで会合体を形成する化合物がある。ただし、一般には、染料の水溶液にゼラチン又は塩（例、塩化バリウム、塩化カリウム、塩化ナトリウム、塩化カルシウム）を添加して会合体を形成する。
本発明では、ゼラチンや塩を使用することなく、グラフトポリマーのイオン性基とアニオン性染料との間にイオン対を形成することで、会合体が形成される。
【００２８】
会合状態を形成しうるアニオン性染料としては、例えば、Ｊ会合性色素であるシアニン色素、スクエアリリウム色素、メロシアニン色素、フタロシアニン色素、オキソノール色素などが挙げられる。また、特開２００２−２２８８２７号公報に記載のアニオン性染料、特開２００２−２１４４２６号公報に記載のアニオン性染料（具体的には、段落番号〔００３０〕〜〔００４１〕、〔００５４〕〜〔００５７〕、〔００５９〕、〔００６０〕、〔００６２」〜〔００６４〕に記載の化合物）なども挙げることができる。
特に、グラフトポリマーのイオン性基とイオン対を形成しうる荷電を有するアニオン性染料が好ましく用いられる。
【００２９】
以下、本発明において、アニオン性染料として好適に用いられる赤外線吸収染料について説明する。赤外線吸収染料としては、波長７６０ｎｍから１２００ｎｍに吸収極大を有するものが好ましく挙げられる。赤外線吸収染料としては、耐光堅牢度が高いものが安定性、耐久性の観点から好ましく、また、透明性、即ち、可視光の透過性に優れた赤外線カットフィルターを得ようとする場合には、極大吸収が長波長側にあるものが好ましい。
代表的なものとしては、シアニン色素を含むポリメチン系色素、フタロシアニン系色素、ナフトキノン・アントラキノン系色素、ジチオール金属錯体系色素、トリフェニルメタン系色素、アミニウム・ジインモニウム系色素などが挙げられる。中でも、安定性の観点からは、ピリリウム・チオピリリウム系、スクワリリウム系などのポリメチン色素が好ましく、また、透明性の観点からは、極大吸収波長が９００ｎｍを超える長波長域に有するアミニウム・ジインモニウム系色素が好ましい。
これら赤外線吸収染料としては、例えば、池田忠三郎ら編「特殊機能色素−技術と市場−」（ＣＭＣ社、１９８６年）に記録表示用の色素として記載されている各種赤外線吸収色素やメガネレンズに用いる赤外線吸収色素なども好適に使用しうる。また、本願出願人が先に提出した特開２００２−２０７２９３号公報の段落番号〔００３９〕〜〔００６５〕に光熱変換剤として例示される染料なども適用可能である。
【００３０】
これらの赤外線吸収染料は、通常は、水溶液中でイオンに解離しており、それ自体荷電を有するため、この染料の荷電に対応したイオン性基を有する光吸収層を選択すれば、グラフトポリマーのイオン性基に染料を吸着させることができる。
これらの赤外線吸収剤は、基材表面のイオン性基に吸着し得る最大量、結合されることが耐久性の点で好ましい。また、光吸収層の形成効率からは、塗布液中の赤外線吸収染料の濃度は、０．０１〜１０重量％程度が好ましい。
【００３１】
表面にイオン性基を有するグラフトポリマーが結合している基材において、該イオン性基に前記赤外線吸収染料を吸着させ、光吸収層（赤外線吸収層）を設ける方法としては、赤外線吸収染料を溶解、分散した液を、イオン性基を有するグラフトポリマーが結合した基材表面に塗布する方法、及び、赤外線吸収染料を溶解、分散した液中にイオン性基を有するグラフトポリマーが結合した基材を浸漬する方法などが挙げられる。塗布、浸漬のいずれの場合にも、過剰量の赤外線吸収染料を供給し、イオン性基との間に十分なイオン結合による導入がなされるために、溶解、分散液と表面にイオン性基を有する基材との接触時間は、１０秒から１８０分程度であることが好ましく、１分から１００分程度であることが更に好ましい。
【００３２】
吸着の具体的な態様を挙げれば、例えば、正の電荷を有するアンモニウムの如きイオン性モノマーを用いて透明基材の表面にイオン性基を有するグラフトポリマーを生成させ、その後、下記式で表されるメルカプトナフトール金属錯塩（極大吸収波長：１１１０ｎｍ）の分散液にこの基材を所定時間浸漬し、その後、余分な分散液を水により洗浄、除去することで、基材の表面には赤外線吸収染料が緻密に吸着してなる光吸収層（赤外線吸収層）が形成される。
なお、赤外線吸収染料以外のアニオン性染料も同様の方法を用いることで光吸収層を設けることができる。
【００３３】
【化１】
2008083519.tif 000002
【００３４】
このようにして形成される光吸収層の膜厚は、光の透過率、可撓性などの観点から、２０〜２０００ｎｍの範囲であることが好ましく、３０〜１５００ｎｍの範囲であることがより好ましく、５０〜１０００ｎｍの範囲であることが更に好ましい。
【００３５】
本発明の光カットフィルターは、基材に結合したグラフトポリマーが有するイオン性基にアニオン性染料が静電気的に高密度で均一に吸着した光吸収層を有するため、均一で、且つ、高い光吸収性（光遮断性）を得ることができる。なお、この光吸収層中のアニオン性染料は会合状態を形成しているため、耐光性、耐熱性、耐湿熱性に優れる。
本発明における光吸収層は、任意の基材表面に比較的簡易な処理で形成することが可能であり、更には、優れた光吸収能を有する光吸収層の耐久性が良好であるため、多用な目的に好適に使用しうるという利点を有する。
更には、本発明の光カットフィルターを熱遮断用のフィルターなどに用いた場合、高い光吸収能が達成されながらその層自体は薄層であり、基材として透明基材を用いることで可視光の透過性を妨げる懸念がなくなることから、視認性を妨げず、透過光の色調を変えることもない。
【実施例】
【００３６】
以下に実施例を挙げて本発明を具体的に説明するが、本発明はこれに制限されるものではない。
【００３７】
（実施例１）
〔基材の作成〕
膜厚１８８μの２軸延伸ポリエチレンテレフタレートフィルム（Ａ４１００、東洋紡（株）社製）を用い、グロー処理として平版マグネトロンスパッタリング装置（芝浦エレテック製ＣＦＳ−１０−ＥＰ７０）を使用し、下記の条件で酸素グロー処理を行って基材Ａを得た。
（酸素グロー処理条件）
初期真空  ：１．２×１０−３Ｐａ
酸素圧力  ：０．９Ｐａ
ＲＦグロー：１．５ＫＷ
処理時間  ：６０ｓｅｃ
【００３８】
〔グラフトポリマーの導入〕
次に、２−アクリロキシエチルトリメチルアンモニウムクロリド水溶液（濃度：１０質量％）を窒素バブリングした。この溶液に、上記基材Ａを７０℃で、７時間浸漬した。浸漬した基材を蒸留水で充分洗浄して、イオン性基を有するグラフトポリマーが導入された基材Ｂを得た。
【００３９】
〔アニオン性染料の導入〕
得られた基材Ｂを、下記の構造を有する赤外線吸収色素１の水溶液（濃度：０．１質量％）に、室温で、３０分間浸漬した。浸漬した基材を、蒸留水で充分洗浄して赤外線カットフィルター１を作製した。
赤外線吸収色素１の水中でのλｍａｘを、分光器（ＵＶ−３６００、島津製作所製）にて測定したところ、７１７ｎｍであった。
また、得られた赤外線カットフィルター１のλｍａｘも同様の方法で測定したところ、８１６ｎｍであり、光吸収層中で赤外線吸収色素１が会合状態を形成していることが分かった。
【００４０】
【化２】
2008083519.tif 000003
【００４１】
（実施例２）
実施例１において用いた赤外線吸収色素１を、下記の構造を有する赤外線吸収色素２に変更した以外は、実施例１と同様にして、赤外線カットフィルター２を作製した。
赤外線吸収色素２の水中でのλｍａｘを、実施例１と同様の方法で測定したところ、７７２ｎｍであった。
また、得られた赤外線カットフィルター２のλｍａｘも同様の方法で測定したところ、９４０ｎｍであり、光吸収層中で赤外線吸収色素２が会合状態を形成していることが分かった。
【００４２】
【化３】
2008083519.tif 000004
【００４３】
（実施例３）
〔グラフトポリマーの導入〕
（３−アクリルアミドプロピル）トリメチルアンモニウムクロリド水溶液（濃度：３０質量％）を窒素バブリングした。この溶液に、実施例１で使用した基材Ａを、７０℃で、７時間浸漬した。浸漬した基材を蒸留水で充分洗浄して、イオン性基を有するグラフトポリマーが導入された基材Ｃを得た。
【００４４】
〔アニオン性染料の導入〕
得られた基材Ｃを、前記構造の赤外線吸収色素１の水溶液（濃度：０．１質量％）に、室温で、３０分間浸漬した。浸漬した基材を、蒸留水で充分洗浄して赤外線カットフィルター３を作製した。
得られた赤外線カットフィルター３のλｍａｘを実施例１と同様の方法で測定したところ、８１６ｎｍであり、光吸収層中で赤外線吸収色素１が会合状態を形成していることが分かった。
【００４５】
（実施例４）
実施例３において用いた赤外線吸収色素１を、前記構造の赤外線吸収色素２に変更した以外は、実施例３と同様にして、赤外線カットフィルター４を作製した。
得られた赤外線カットフィルター４のλｍａｘを実施例１と同様の方法で測定したところ、９４０ｎｍであり、光吸収層中で赤外線吸収色素２が会合状態を形成していることが分かった。
【００４６】
（比較例１）
〔グラフトポリマーの導入〕
窒素バブルしたスチレンスルホン酸ナトリウム水溶液（１０質量％）に、実施例１で使用した基材Ａを、７０℃で、７時間浸漬した。浸漬した基材水にて８時間洗浄することによりスチレンスルホン酸ナトリウムが表面にグラフトポリマー化された基材Ｄを得た。
【００４７】
〔染料の導入〕
下記構造のシアニン染料Ａ０．０５ｇとメタノール５ｇとからなる溶液中に、基材Ｄを２０分間浸漬した。その後、流水で表面を十分洗浄して余分な溶液を除去し、表面に赤外線吸収層を有する赤外線カットフィルター５を得た。
シアニン染料Ａのメタノール中でのλｍａｘを、実施例１と同様の方法で測定したところ、８１３ｎｍであった。
また、得られた赤外線カットフィルター５のλｍａｘも同様の方法で測定したところ、８２５ｎｍであり、光吸収層中でシアニン染料Ａが会合状態を形成していないことが分かった。
【００４８】
【化４】
2008083519.tif 000005
【００４９】
〔赤外線吸収能の評価〕
この赤外線カットフィルター１〜５の表面に赤外線（波長８５０ｎｍ）を照射し、入射する光束ΦIと透過する光束ΦRとの比（ΦR／ΦI)、即ち赤外線透過率（％）を、分光器（ＵＶ−３６００、島津製作所製）を用いて測定した。
結果を表１に示す。
【００５０】
また、赤外線カットフィルター１〜５の波長４５０ｎｍ〜６５０ｎｍの可視光領域での吸光度を、分光器（ＵＶ−３６００、島津製作所製）を用いて測定した。吸光度が０．２５以下であれば、可視光の透過性が高く、透明性を有することが分かる。
結果を表１に示す。
【００５１】
〔耐光性試験〕
得られた赤外線カットフィルター１〜５の耐光性を以下のようにして測定した。
赤外線カットフィルター１〜５に対してＸｅランプ（１０万ルクス）を用いて２０時間、光を照射した。照射前後の吸光度を分光器（ＵＶ−３６００、島津製作所製）にて測定し、その吸光度の変化から色素残存率を算出した。色素残存率が８０％以上であれば耐光性に優れていることが分かる。
結果を表１に示す。
【００５２】
〔耐熱性試験〕
得られた赤外線カットフィルター１〜５の耐熱性を以下のようにして測定した。
赤外線カットフィルター１〜５を２２０℃で１時間加熱した。加熱前後の吸光度を分光器（ＵＶ−３６００、島津製作所製）にて測定し、その吸光度の変化から色素残存率を算出した。色素残存率が８０％以上であれば耐熱性に優れていることが分かる。
結果を表１に示す。
【００５３】
〔耐湿熱性試験〕
得られた赤外線カットフィルター１〜５を、温度８０℃、湿度９５％雰囲気中で１０００時間放置した。放置前後の吸光度を分光器（ＵＶ−３６００、島津製作所製）にて測定し、その吸光度の変化から色素残存率を算出した。
結果を表１に示す。
【００５４】
【表１】
2008083519.tif 000006
【００５５】
以上の実施例の評価結果より、実施例の赤外線カットフィルターは、優れた赤外線カット性と可視光透過性を両立しており、更に、耐光性、耐熱性、及び耐湿熱性を有することが確認された。